【手続補正書】
【提出日】平成31年3月22日(2019.3.22)
【手続補正１】
【補正対象書類名】特許請求の範囲
【補正対象項目名】請求項５
【補正方法】変更
【補正の内容】
【請求項５】
７８０ｎｍ以上１５００ｎｍ以下における片面反射率の平均値が２０％以上である
ことを特徴とする請求項１ないしは請求項４の何れかに記載の光学製品。
【手続補正２】
【補正対象書類名】明細書
【補正対象項目名】０００５
【補正方法】変更
【補正の内容】
【０００５】
上記目的を達成するために、請求項１に記載の発明は、光学製品にあって、基材の片面又は両面において、直接又は中間膜を介して配置された光学多層膜を備えており、前記光学多層膜は、ＳｉＯ２層とＺｒＯ２層が、前記基材から数えて１層目を前記ＳｉＯ２層として交互に配置されるように合わせて９層積層されたものであり、１層目の前記ＳｉＯ２層の光学膜厚は、設計波長をλ（５００ｎｍ）として、０．１２０×λ／４以下であり、２層目の前記ＺｒＯ２層の光学膜厚は、０．４００×λ／４以上であり、３層目の前記ＳｉＯ２層の光学膜厚は、０．２３０×λ／４以上であり、７層目の前記ＳｉＯ２層の光学膜厚は、０．４５０×λ／４以上であることを特徴とするものである。
請求項２に記載の発明は、上記発明にあって、２層目の前記ＺｒＯ２層の光学膜厚は、０．６５０×λ／４以下であることを特徴とするものである。
請求項３に記載の発明は、上記発明にあって、３層目の前記ＳｉＯ２層の光学膜厚は、０．５６０×λ／４以下であることを特徴とするものである。
請求項４に記載の発明は、上記発明にあって、７層目の前記ＳｉＯ２層の光学膜厚は、０．６５０×λ／４以下であることを特徴とするものである。
請求項５に記載の発明は、上記発明にあって、７８０ｎｍ以上１５００ｎｍ以下における片面反射率の平均値が２０％以上であることを特徴とするものである。
請求項６に記載の発明は、プラスチック眼鏡レンズにあって、上記発明の光学製品が用いられていることを特徴とするものである。
請求項７に記載の発明は、眼鏡にあって、上記発明のプラスチック眼鏡レンズが用いられていることを特徴とするものである。
【手続補正３】
【補正対象書類名】明細書
【補正対象項目名】００２４
【補正方法】変更
【補正の内容】
【００２４】
比較例１〜４では何れも、４００ｎｍ±５０ｎｍの波長域における反射率が、その域を除く可視域における反射率より高くなっており、４００ｎｍないしその前後の波長の光を反射するフィルタとなっている。
又、比較例１〜３では、着目している近赤外域（７８０ｎｍ以上１５００ｎｍ以下）における反射率の平均値（近赤外域反射率）も比較的に高くなっており（２３％前後）、近赤外線反射機能を備えている。
一方、比較例４では、近赤外域反射率が７％程度と低くなっており、近赤外線反射機能を十分には有していない。
【手続補正４】
【補正対象書類名】明細書
【補正対象項目名】００２５
【補正方法】変更
【補正の内容】
【００２５】
他方、実施例１では、４００ｎｍ±５０ｎｍの波長域における反射率が、その域を除く可視域における反射率より高くなっており、特に波長４００ｎｍの光の反射率（極大値）が７１％と７０％を超えており、又可視域の短波長側である４００ｎｍ以上４２０ｎｍ以下の波長域における反射率がその全域において５０％を超えている。更に、実施例１の反射率分布では、注目する赤外域内で波長１１００ｎｍにおいて極大値（４４％）をとる山が存在しており、近赤外域反射率が２３．４２％と高くなっている。
又、実施例２では、４００ｎｍ±５０ｎｍの波長域における反射率が、その域を除く可視域における反射率より高くなっており、特に波長４００ｎｍの光の反射率（極大値）が５０％であり、又可視域の短波長側である４００ｎｍ以上４２０ｎｍ以下の波長域における反射率がその全域において３０％を超えている。更に、実施例２の反射率分布では、注目する赤外域中の波長９３０ｎｍで極大値（５１％）をとる山が存在しており、近赤外域反射率が２４．６３％と高くなっている。
更に、実施例３では、４２０ｎｍ以上５００ｎｍ以下の波長域における反射率が、その域を除く可視域における反射率より高くなっており、特に波長４５０ｎｍの光の反射率（極大値）が３５％となっている。更に、実施例３の反射率分布では、注目する赤外域中の波長１０７０ｎｍで極大値（５１％）をとる山が存在しており、近赤外域反射率が２６．１５％と高くなっている。
【手続補正５】
【補正対象書類名】明細書
【補正対象項目名】００２６
【補正方法】変更
【補正の内容】
【００２６】
加えて、実施例４では、４４０ｎｍ以上５２０ｎｍ以下の波長域における反射率が、５２０ｎｍを超えて７３０ｎｍ以下の可視域の部分における反射率より高くなっており、特に波長４８０ｎｍの光の反射率（極大値）が２０％となっている。更に、実施例４の反射率分布では、注目する赤外域中の波長１１３０ｎｍで極大値（４７％）をとる山が存在しており、近赤外域反射率が２４．９７％と高くなっている。
又、実施例５では、４５０ｎｍ以上５３０ｎｍ以下の波長域における反射率が、５４０ｎｍを超える可視域の部分における反射率より高くなっており、特に波長４８０ｎｍの光の反射率（極大値）が３０％となっている。更に、実施例５の反射率分布では、注目する赤外域中の波長１１３０ｎｍで極大値（４９％）をとる山が存在しており、近赤外域反射率が２６．１７％と高くなっている。
更に、実施例６では、４４０ｎｍ以上５３０ｎｍ以下の波長域における反射率が、５３０ｎｍを超える可視域の部分における反射率より高くなっており、特に波長４８０ｎｍの光の反射率（極大値）が４０％となっている。更に、実施例６の反射率分布では、注目する赤外域中の波長１１３０ｎｍで極大値（４５％）をとる山が存在しており、近赤外域反射率が２２．９９％と高くなっている。
【手続補正６】
【補正対象書類名】明細書
【補正対象項目名】００２７
【補正方法】変更
【補正の内容】
【００２７】
又更に、実施例７では、３９０ｎｍ以上４５０ｎｍ以下の波長域における反射率が、４５０ｎｍを超えて７６０ｎｍ以下の可視域の部分における反射率より高くなっており、特に波長４２０ｎｍの光の反射率（極大値）が２５％となっている。更に、実施例７の反射率分布では、注目する赤外域中の波長９９０ｎｍで極大値（５３％）をとる山が存在しており、近赤外域反射率が２５．８５％と高くなっている。
又、実施例８では、４００ｎｍ以上５００ｎｍ以下の波長域と５５０ｎｍ以上７００ｎｍ以下の波長域における各反射率が、５００ｎｍを超えて５５０ｎｍ未満の波長域の反射率より高くなっており、特に波長４５０ｎｍの光の反射率（第１の極大値）が１１％となっており、波長６２０ｎｍの光の反射率（第２の極大値）も１１％となっている。更に、実施例８の反射率分布では、注目する赤外域中の波長９１０ｎｍで極大値（５４％）をとる山が存在しており、近赤外域反射率が２６．４５％と高くなっている。
【手続補正７】
【補正対象書類名】明細書
【補正対象項目名】００２８
【補正方法】変更
【補正の内容】
【００２８】
≪耐久性等≫
比較例１−１〜４−３，実施例１−１〜８−３について、それぞれ耐久性に関する２つの試験がなされた。但し、成膜時にクラックが発生した比較例１−２，１−３については、これらの試験は行われなかった。
１つは耐候促進密着試験で、もう１つは恒温恒湿試験である。
耐候促進密着試験は、次のように行われた。まず、レンズの各面においてカッターによって１００マスのマス目が形成された。次いで、マス目形成箇所に対するセロハンテープの付着及び勢いのある剥離が５回繰り返され、剥がれを生じたマスの数が確認された。続いて、レンズがサンシャインウェザーメータ（スガ試験機株式会社製Ｓ８０Ｂ）に６０時間（ｈｒ）投入され、その後、投入前と同様に、新たに形成したマス目形成箇所に対して適用したセロハンテープによって剥がれを発生したマスの数が数えられた。更にその後、同様にレンズがサンシャインウェザーメータに６０時間投入され剥がれたマス目数が確認され、かような投入と確認が、６０時間毎に最初の投入から延べ２４０時間投入された後の確認まで繰り返された。
恒温恒湿試験は、恒温恒湿試験機（エスペック株式会社製ＬＨＵ−１１３）を用いて行われた。当該試験機の槽内が、温度６０℃，相対湿度９５％ＲＨにセットされ、当該槽内に各レンズが投入され、投入から起算して１日，３日，７日経過後にそれぞれレンズが槽から取り出されて、浮腫みや変色、クラック等の外観異常が発生しているか否かが目視で確認された。
【手続補正８】
【補正対象書類名】明細書
【補正対象項目名】００３１
【補正方法】変更
【補正の内容】
【００３１】
恒温恒湿試験において、１．６０基材に係る比較例１−１，２−１，３−１，４−１ないし実施例１−１，２−１，３−１，４−１，５−１，６−１，７−１，８−１において７日経過後にクラックが見られたが、他の比較例や実施例では７日経過後でもクラックは見られなかった。
恒温恒湿環境に３日晒された後でもクラックが発生しなければ、十分な耐久性（耐熱性，耐湿性）を有していると言え、７日経過後でクラックが発生しなければ極めて優れた耐久性を有していることになる。１．６０基材のものにおいて７日経過後にクラックが発生したのは、当該基材の膨張率が他の基材に比べて高いことによるものと考えられる。
【手続補正９】
【補正対象書類名】明細書
【補正対象項目名】００３４
【補正方法】変更
【補正の内容】
【００３４】
以上に対し、実施例１〜８では、何れも９層構造であり、基材から数えて１層目のＳｉＯ２層の光学膜厚が０．１２０×λ／４以下であり、２層目のＺｒＯ２層の光学膜厚が０．４００×λ／４以上０．６５０×λ／４以下であり、３層目のＳｉＯ２層の光学膜厚が０．２３０×λ／４以上０．５６０×λ／４以下であり、７層目のＳｉＯ２層の光学膜厚が０．４５０×λ／４以上０．６５０×λ／４以下であることにより、近赤外域における高い反射率（７８０ｎｍ以上１５００ｎｍ以下における片面反射率の平均値で２０％以上）と可視域の部分域の高い反射率が、その他の可視域の低い反射率（好ましくは平均３％以下、より好ましくはその全体で３％以下、更に好ましくは平均１％以下、より一層好ましくは全体で１％以下）を前提として両立すると共に、耐久性（耐候促進密着試験における非剥離性や恒温恒湿試験における非破壊性）も確保される。